(57)【特許請求の範囲】
【請求項１】
ガラス板の表面上の１つ以上の物体の位置を検出するためにＦＴＩＲまたはＰＳＤ光学技術が使用されるタッチスクリーンまたはタッチパネルまたはタッチパッド中でのガラス板の使用であって、前記ガラス板が、ガラスの全質量に基づくパーセント値で表される量で：  ＳｉＯ２    ５５〜７８％  Ａｌ２Ｏ３    ０〜１８％  Ｂ２Ｏ３    ０〜１８％  Ｎａ２Ｏ    ５〜２０％  ＣａＯ    ０〜１５％  ＭｇＯ    ０〜１０％  Ｋ２Ｏ    ０〜１０％  ＢａＯ    ０〜５％  全鉄（Ｆｅ２Ｏ３の形態で表される）    ０．００２〜０．０６％ ＣｏＯ ０．００１〜１％を含む組成を有することを特徴とする使用。
【請求項２】
前記組成が、前記ガラスの前記全質量に対して０．００５〜０．５質量％の範囲のコバルト含有量（ＣｏＯの形態で表される）を含むことを特徴とする請求項１に記載の使用。
【請求項３】
前記組成が、前記ガラスの前記全質量に対して０．００１〜０．１質量％の範囲のコバルト含有量（ＣｏＯの形態で表される）を含むことを特徴とする請求項１に記載の使用。
【請求項４】
前記組成が、前記ガラスの前記全質量に対して０．００２〜０．０５質量％の範囲のコバルト含有量（ＣｏＯの形態で表される）を含むことを特徴とする請求項３に記載の使用。
【請求項５】
前記組成が、前記ガラスの前記全質量に対して０．００２〜０．０２質量％の範囲のコバルト含有量（ＣｏＯの形態で表される）を含むことを特徴とする請求項４に記載の使用。
【請求項６】
前記組成が、前記ガラスの前記全質量に対して０．００２〜０．０４質量％の全鉄含有量（Ｆｅ２Ｏ３の形態で表される）を含むことを特徴とする請求項１〜５のいずれか一項に記載の使用。
【請求項７】
前記組成が、前記ガラスの前記全質量に対して０．００２〜０．０２質量％の全鉄含有量（Ｆｅ２Ｏ３の形態で表される）を有することを特徴とする請求項６に記載の使用。
【請求項８】
前記組成が、２０ｐｐｍ未満のＦｅ２＋含有量（ＦｅＯの形態で表される）を有することを特徴とする請求項１〜７のいずれか一項に記載の使用。
【請求項９】
前記組成が、１０ｐｐｍ未満のＦｅ２＋含有量（ＦｅＯの形態で表される）を有することを特徴とする請求項８に記載の使用。
【請求項１０】
前記組成が、５ｐｐｍ未満のＦｅ２＋含有量（ＦｅＯの形態で表される）を有することを特徴とする請求項９に記載の使用。
【請求項１１】
前記ガラス板が、少なくとも１つの防汚層で覆われるか、または汚損しないように汚れを制限／防止するために処理されていることを特徴とする請求項１〜１０のいずれか一項に記載の使用。
【発明の詳細な説明】
【技術分野】
【０００１】
本発明は、赤外領域で高い透過率を有するガラス板に関する。本発明の一般的分野は、ディスプレイ表面の領域上に取り付けられる光学タッチパネルの分野である。
【０００２】
特に、赤外（ＩＲ）領域の高い透過率のために、本発明によるガラス板は、前記板の表面上の１つ以上の物体（たとえば、指またはスタイラス）の位置を検出するための平面散乱検出（ｐｌａｎａｒ  ｓｃａｔｔｅｒ  ｄｅｔｅｃｔｉｏｎ）（ＰＳＤ）またはさらには減衰全反射（ｆｒｕｓｔｒａｔｅｄ  ｔｏｔａｌ  ｉｎｔｅｒｎａｌ  ｒｅｆｌｅｃｔｉｏｎ）（ＦＴＩＲ）（またはＩＲ領域の高い透過率を必要とする任意の他の技術）と呼ばれる光学技術を使用するタッチスクリーン、タッチパネル、またはタッチパッド中に有利に使用できる。
【０００３】
したがって、本発明は、このようなガラス板を含むタッチスクリーン、タッチパネルまたはタッチパッドにも関する。
【背景技術】
【０００４】
ＰＳＤおよびＦＴＩＲ技術によって、安価であり、比較的大きい触覚面（たとえば、３〜１００インチのサイズ）と小さい厚さとを有し得るマルチタッチタッチスクリーン／パネルを得ることが可能となる。
【０００５】
これら２つの技術は：
（ｉ）たとえばＬＥＤを用いて、赤外（ＩＲ）放射線を、赤外領域において透明である基板中に１つ以上の端部／端面から注入すること；
（ｉｉ）全反射の光学的効果（放射線が基板を「出る」ことがない）によって前記基板内に赤外放射線が伝播すること（次に基板は導波路として機能する）；
（ｉｉｉ）基板表面をある種の物体（たとえば指またはスタイラス）に接触させて、あらゆる方向に放射線が散乱することによって局所摂動を生じさせ、偏向した光線の一部が基板から「出る」ことが可能になること
を含む。
【０００６】
ＦＴＩＲ技術では、偏向した光線は、基板の下面、すなわち接触面とは反対側の面上に赤外光の点を形成する。これらの偏向した光線は、装置の裏側に配置された特殊カメラによって検出される。
【０００７】
その一部として、ＰＳＤ技術は、ステップ（ｉ）〜（ｉｉｉ）の後に：
（ｉｖ）基板端部において得られるＩＲ放射線を検出器により分析するステップ；および
（ｖ）検出した放射線から、表面と接触する物体の位置をアルゴリズムによって計算するステップ
の２つのさらなるステップを含む。この技術は特に、文献米国特許出願公開第２０１３／０２１３００Ａ１号明細書に記載されている。
【０００８】
基本的に、ガラスは、その機械的性質、その耐久性、その耐ひっかき性、その光学的透明性のため、ならびに化学的または熱的に強化可能であるため、タッチパネル用に選択される材料である。
【０００９】
ＰＳＤまたはＦＴＩＲ技術に使用され、非常に大きい面積を有し、そのため比較的大きい長さ／幅を有するガラスパネルの場合、注入されるＩＲ放射線の光路は長い。したがってこの場合、ガラスの材料によるＩＲ放射線の吸収が、タッチパネルの感度に大きな影響を与え、そのためパネルの長さ／幅にわたって望ましくない感度の低下が起こりうる。ＰＳＤまたはＦＴＩＲ技術に使用され、より小さい面積を有し、したがって注入されるＩＲ放射線の光路がより短いガラスパネルの場合、ガラスの材料によるＩＲ放射線の吸収は、特に、ガラスパネルが組み込まれる装置の電力消費にも影響を与える。
【００１０】
したがって、接触面が大きい場合に、接触面全体にわたって感度の劣化がないこと、または十分な感度を保証するために、これに関連して赤外領域での透明性が高いガラス板が非常に有用となる。特に、これらの技術に一般に使用される波長である１０５０ｎｍの波長における吸収係数が、１ｍ−１以下であるガラス板が理想的である。
【００１１】
赤外領域（および可視領域）において高い透過率を得るために、ガラス中の全鉄含有量（当技術分野における標準的な実施によりＦｅ２Ｏ３で表される）を減少させて、したがって鉄含有量の低いガラス（すなわち「低鉄」ガラス）を得ることが知られている。使用されるバッチ材料（砂、石灰石、ドロマイトなど）の大部分の中に不純物として鉄が存在するため、シリケートガラスは常に鉄を含有する。鉄は、第二鉄Ｆｅ３＋イオンおよび第一鉄Ｆｅ２＋イオンの形態でガラスの構造中に存在する。第二鉄Ｆｅ３＋イオンが存在すると、ガラスは、可視領域の短波長でわずかな吸収および近紫外領域（３８０ｎｍを中心とする吸収帯）において強い吸収を示し、一方、第一鉄Ｆｅ２＋イオン（場合によりＦｅＯ酸化物で表される）が存在すると、近赤外領域（１０５０ｎｍを中心とする吸収帯）において強い吸収が得られる。したがって、全鉄含有量（２つの形態における鉄の含有量）の増加によって、可視領域および赤外領域における吸収が増加する。さらに、第一鉄Ｆｅ２＋イオンが高濃度であると、赤外領域（特に近赤外領域）における透過率が低下する。しかし、全鉄含有量を変化させるだけで、タッチ用途の場合に十分に低い吸収係数を１０５０ｎｍの波長で実現するには、この全鉄含有量を大きく減少させることが必要となり、（ｉ）それによって、非常に純粋なバッチ材料が必要となるため、製造コストが高くなりすぎ（十分な純度の材料は場合によっては存在さえしない）、および（ｉｉ）それによって製造上の問題（特に、加熱炉の早期の摩耗および／または加熱炉中でのガラスの加熱の問題）が発生するであろう。
【００１２】  ガラスの透過率をさらに高めるために、ガラス中に存在する鉄を酸化させる、すなわち、第二鉄イオンが増加するように第一鉄イオンの数を減少させることも知られている。ガラスの酸化度は、ガラス中に存在する鉄原子の全質量に対するＦｅ２＋原子の質量比、すなわちＦｅ２＋／全Ｆｅとして定義されるそのレドックス比によって得られる。【００１３】
ガラスのレドックス比を低下させるために、バッチ材料のブレンドに酸化剤を加えることが知られている。しかし、ほとんどの周知の酸化剤（サルフェート、ニトレートなど）は、ＦＴＩＲまたはＰＳＤ技術を使用するタッチパネル用途に求められるＩＲ透過率値を実現するために十分な高さの酸化力を有さない。
【発明の概要】
【発明が解決しようとする課題】
【００１４】
本発明の目的の１つは、その実施形態の少なくとも１つにおいて、赤外領域で高い透過率を有するガラス板を提供することである。特に、本発明の目的は、近赤外領域で高い透過率を有するガラス板を提供することである。
【００１５】
本発明の別の目的は、その実施形態の少なくとも１つにおいて、大面積のタッチスクリーン、タッチパネル、またはタッチパッドにおける接触面として使用される場合に、タッチ機能の感度の低下がほとんどまたは全くないガラス板を提供することである。
【００１６】
本発明の別の目的は、その実施形態の少なくとも１つにおいて、より適度な大きさのタッチスクリーン、タッチパネル、またはタッチパッドにおける接触面として使用される場合に、装置の電力消費に対して有利な効果が得られるガラス板を提供することである。
【００１７】
本発明の別の目的は、その実施形態の少なくとも１つにおいて、赤外領域で高い透過率を有し、選択された用途で許容される外観を有するガラス板を提供することである。
【００１８】
最後に、本発明の別の目的は、赤外領域で高い透過率を有し製造が安価であるガラス板を提供することである。
【課題を解決するための手段】
【００１９】  本発明は、ガラスの全質量に基づくパーセント値で表される量で：  ＳｉＯ２    ５５〜７８％  Ａｌ２Ｏ３    ０〜１８％  Ｂ２Ｏ３    ０〜１８％  Ｎａ２Ｏ    ５〜２０％  ＣａＯ    ０〜１５％  ＭｇＯ    ０〜１０％  Ｋ２Ｏ    ０〜１０％  ＢａＯ    ０〜５％  全鉄（Ｆｅ２Ｏ３の形態で表される）    ０．００２〜０．０６％を含む組成を有するガラス板に関する。
【発明を実施するための形態】
【００２０】  特定の一実施形態によると、前記組成は、ガラスの全質量に対して０．００１〜１質量％の範囲のコバルト含有量（ＣｏＯの形態で表される）をさらに含む。
【００２１】
したがって、本発明は、記載の技術的問題が解決可能となるため、完全に新規で発明性のある方法に基づいている。特に、本発明者らは、驚くべきことに、ガラス組成中で、低鉄含有量と、着色ガラス組成物中で強力な着色剤として特に知られている特定の含有量の範囲内のコバルトとを組み合わせることによって、外観および色に多大な悪影響を与えることなくＩＲ領域で非常に透明となるガラス板を得ることが可能なことを示した。
【００２２】  本明細書全体にわたって、ある範囲が示される場合は、それらの末端の値が含まれる。さらに、数値範囲内のすべての整数値および部分的範囲は、明示的に記載されるかのように明確に含まれる。さらに、本明細書全体にわたって、パーセント値の量または含有量の値は、ガラスの全質量に対して表される質量基準の値である。
【００２３】
本発明の別の特徴および利点は、以下の説明を読めばより明確に明らかとなるであろう。
【００２４】
用語「ガラス」は、本発明によると、完全に非晶質の材料を意味するものと理解され、したがってあらゆる部分結晶性材料（たとえば、ガラス結晶材料またはガラス−セラミック材料など）は排除される。
【００２５】  本発明によるガラス板は、さまざまな分類に属するガラスでできていてよい。したがってガラスは、ソーダ石灰シリカガラス、アルミノシリケートガラス、ホウケイ酸塩ガラスなどのであってよい。好ましくは、かつ製造コストがより低くなるという理由で、本発明によるガラス板はソーダ石灰シリカガラスの板である。この好ましい実施形態において、ガラス板の組成はガラスの全質量に基づくパーセント値で表される量で：  ＳｉＯ２    ６０〜７５％  Ａｌ２Ｏ３    ０〜４％  Ｂ２Ｏ３    ０〜４％  ＣａＯ    ０〜１５％  ＭｇＯ    ０〜１０％  Ｎａ２Ｏ    ５〜２０％  Ｋ２Ｏ    ０〜１０％  ＢａＯ    ０〜５％  全鉄（Ｆｅ２Ｏ３の形態で表される）    ０．００２〜０．０６％を含むことができる。
【００２６】
本発明によるガラス板は、フロート法、延伸法、または圧延法、あるいは溶融ガラス組成物からガラス板を製造するための他のあらゆる周知の方法によって得られるガラス板であってよい。本発明による好ましい一実施形態によると、ガラス板はフロートガラスの板である。「フロートガラスの板」という表現は、還元条件下で溶融ガラスを溶融スズ浴上に注ぐことを含むフロート法によって形成されるガラス板を意味するものと理解される。周知のように、フロートガラスの板は、「スズ面」と呼ばれる面、すなわち板の表面に近いガラスの領域がスズに富む面を有する。「スズに富む」という表現は、実質的にゼロである（スズを含まない）場合もゼロではない場合もある中心のガラス組成に対するスズ濃度の増加を意味するものと理解される。
【００２７】
本発明によるガラス板は、種々のサイズであることができ、比較的大型であってよい。たとえば、３．２１ｍ×６ｍまたは３．２１ｍ×５．５０ｍまたは３．２１ｍ×５．１０ｍまたは３．２１ｍ×４．５０ｍ（「ＰＬＦ」ガラス板）、あるいはさらには、たとえば、３．２１ｍ×２．５５ｍまたは３．２１ｍ×２．２５ｍ（「ＤＬＦ」ガラス板）までの範囲の寸法を有することができる。
【００２８】  本発明によるガラス板は０．１〜２５ｍｍの間の厚さであってよい。有利には、タッチパネル用途の場合、本発明によるガラス板は０．１〜６ｍｍの間の厚さであってよい。好ましくは、タッチスクリーン用途の場合、質量の理由で、本発明によるガラス板は０．１〜２．２ｍｍの厚さとなる。
【００２９】  本発明によると、本発明の組成は、ガラスの全質量に対して０．００２〜０．０６質量％の範囲の全鉄含有量（Ｆｅ２Ｏ３で表される）を含む。０．０６質量％以下の全鉄含有量（Ｆｅ２Ｏ３の形態で表される）によって、ガラス板のＩＲ透過率をさらに増加させることができる。このような低い鉄の値は、非常に純粋で高価なバッチ材料またはそれらの材料の精製を必要とすることが多いため、この最小限の値によってガラスのコストは高くなりすぎない。好ましくは、組成は、ガラスの全質量に対して０．００２〜０．０４質量％の範囲の全鉄含有量（Ｆｅ２Ｏ３の形態で表される）を含む。最も好ましくは、組成は、ガラスの全質量に対して０．００２〜０．０２質量％の範囲の全鉄含有量（Ｆｅ２Ｏ３の形態で表される）を含む。
【００３０】  本発明の一実施形態によると、本発明の組成は、ガラスの全質量に対して０．００５〜１質量％の範囲のコバルト含有量（ＣｏＯの形態で表される）を含む。
【００３１】  本発明の有利な一実施形態によると、本発明の組成は、ガラスの全質量に対する質量基準で０．００１〜０．５％、好ましくは０．００１〜０．２％、またはさらには０．００１〜０．１％、さらには０．００１〜０．０５％、さらには０．００１〜０．０２％の範囲内のコバルト含有量（ＣｏＯの形態で表される）を含む。このようなコバルト含有量の範囲によって、ガラス板の美的外観または着色を過度に損なうことなくＩＲ領域における高い透過率を得ることが可能となる。
【００３２】  本発明の別の有利な一実施形態によると、本発明の組成は、ガラスの全質量に対する質量基準で０．００５〜０．５％、好ましくは０．００５〜０．２％、または０．００５〜０．１％、またはさらには０．００５〜０．０５％の範囲のコバルト含有量（ＣｏＯの形態で表される）を含む。最も好ましくは、本発明の組成は、０．００２〜０．１％、または０．００２〜０．０５％、またはさらには０．００２〜０．０２％の範囲のコバルト含有量（ＣｏＯの形態で表される）を含む。このようなコバルト含有量の範囲によって、ＩＲ領域においてさらに良好な透過率を得ることができる。
【００３３】
本発明の別の一実施形態によると、組成は、２０ｐｐｍ未満のＦｅ２＋含有量（ＦｅＯの形態で表される）を含む。この含有量の範囲によって、特にＩＲ放射線の透過に関して非常に良好な性質を得ることが可能になる。好ましくは、組成は１０ｐｐｍ未満のＦｅ２＋含有量（ＦｅＯの形態で表される）を含む。最も好ましくは、組成は５ｐｐｍ未満のＦｅ２＋含有量（ＦｅＯの形態で表される）を含む。
【００３４】
本発明によると、ガラス板はＩＲ領域において高い透過率を有する。より正確には、本発明のガラス板は近赤外領域において高い透過率を有する。
【００３５】
赤外領域におけるガラスの良好な透過率を定量化するために、本明細書においては、この場合良好な透過率を得るためにできるだけ低くする必要がある１０５０ｎｍの波長における吸収係数が使用される。吸収係数は、吸光度と、特定の媒体中を電磁放射線が移動する光路長との比によって定義される。これはｍ−１の単位で表される。したがってこれは材料の厚さには依存しないが、吸収される放射線の波長および材料の化学的性質に依存する。
【００３６】
ガラスの場合、選択された波長λにおける吸収係数（μ）は、材料の透過率（Ｔ）および屈折率ｎの測定値から計算することができ（ｔｈｉｃｋ＝厚さ）、ｎ、ρ、およびＴの値は選択された波長λに依存する：
【数１】
0006442476.tif 000002
（式中、ρ＝（ｎ−１）２／（ｎ＋１）２である）。
【００３７】
有利には、本発明によるガラス板は、１０５０ｎｍの波長における吸収係数が５ｍ−１未満である。好ましくは、本発明によるガラス板は、１０５０ｎｍの波長における吸収係数が２ｍ−１以下である。最も好ましくは、本発明によるガラス板は、１０５０ｎｍの波長における吸収係数が１ｍ−１以下である。
【００３８】
また有利には、本発明によるガラス板は、９５０ｎｍの波長における吸収係数が５ｍ−１未満である。好ましくは、本発明によるガラス板は、９５０ｎｍの波長における吸収係数が２ｍ−１以下である。最も好ましくは、本発明によるガラス板は、９５０ｎｍの波長における吸収係数が１ｍ−１以下である。
【００３９】
また有利には、本発明によるガラス板は、８５０ｎｍの波長における吸収係数が５ｍ−１未満である。好ましくは、本発明によるガラス板は、８５０ｎｍの波長における吸収係数が２ｍ−１以下である。最も好ましくは、本発明によるガラス板は、８５０ｎｍの波長における吸収係数が１ｍ−１以下である。
【００４０】
本発明の一実施形態によると、ガラス板の組成は、特にバッチ材料中に存在する不純物に加えて、少ない比率の添加剤（ガラスの溶融または精製を促進する物質など）、または溶融炉を構成する耐火物の溶解に起因する元素を含むことがある。
【００４１】
本発明の有利な一実施形態によると、ガラス板の組成は、所望の効果に依存した適切な量の１種類以上の他の着色剤をさらに含むことができる。この（これらの）着色剤は、たとえば、コバルトの存在によって生じる色を「中和する」機能を果たすことができ、それによって本発明のガラスの発色をより中性に、すなわち無色にすることができる。あるいは、この（これらの）着色剤は、コバルトの存在によって生じる色以外の所望の色を得る機能を果たすことができる。
【００４２】
上記の実施形態と組み合わせることができる本発明の別の有利な一実施形態によると、ガラス板は、コバルトの存在によって生じる色を変更または中和することが可能な層またはフィルム（たとえば着色ＰＶＢフィルム）で覆うことができる。
【００４３】
本発明によるガラス板は、有利に化学的または熱的に焼き戻しを行うことができる。
【００４４】
本発明の一実施形態によると、ガラス板は、少なくとも１つの薄く透明で導電性の層で覆われる。本発明による薄く透明で導電性の層は、たとえば、ＳｎＯ２：Ｆ、ＳｎＯ２：Ｓｂ、またはＩＴＯ（インジウムスズ酸化物）、ＺｎＯ：Ａｌ、またはさらにはＺｎＯ：Ｇａを主成分とする層であってよい。
【００４５】
本発明の別の有利な一実施形態によると、ガラス板は少なくとも１つの反射防止性（または反射防止）層で覆われる。この実施形態は、本発明のガラス板がスクリーンの前面として使用される場合に明らかに有利である。本発明による反射防止層は、たとえば低屈折率の多孔質シリカを主成分とする層であってよく、または多数の層（多層）、特に誘電体層の多層であって、低屈折率および高屈折率を有する層を交互に含み、最後が低屈折率を有する層となる多層で構成されてよい。
【００４６】
別の一実施形態によると、ガラス板は、少なくとも１つの防汚層で覆われるか、または汚損しないように汚れを制限／防止するために処理されている。この実施形態も、本発明のガラス板がタッチスクリーンの前面として使用される場合に有利である。このような層または処理は、反対側の面に堆積された薄く透明で導電性の層と併用することができる。このような層は同じ面に堆積された反射防止層と併用することができ、防汚層は多層の外側に配置され、したがって反射防止層を覆う。
【００４７】
所望の用途および／または性質に依存して、本発明によるガラス板の一方および／または他方の面の上に別の層を堆積することができる。
【００４８】
本発明は、接触面を画定する本発明による少なくとも１つのガラス板を含むタッチスクリーンまたはタッチパネルまたはタッチパッドにも関する。この実施形態によると、タッチスクリーンまたはタッチパネルまたはタッチパッドでは、有利にはＦＴＩＲまたはＰＳＤ光学技術が使用される。特に、スクリーンの場合、ガラス板は有利には表示面の上に配置される。
【００４９】
最後に、赤外領域における高い透過率のために、本発明のガラス板は、前記板の表面上の１つ以上の物体（たとえば、指またはスタイラス）の位置を検出するためのいわゆる平面散乱検出（ＰＳＤ）またはさらには減衰全反射（ＦＴＩＲ）光学技術を使用するタッチスクリーンまたはタッチパネルまたはタッチパッドの中に有利に使用することができる。
【実施例】
【００５０】
バッチ材料を粉末形態で混合し、溶融させるためにるつぼに入れ、混合物は以下の表に示される基本組成を有した。
【００５１】
【表１】
0006442476.tif 000003
【００５２】
異なる量のコバルトを含有し、基本組成は同じままである２つのサンプルを作製した。サンプル１（比較例）は、コバルトを含有しない従来技術の「低鉄」ガラス（いわゆる「エクストラクリア（ｅｘｔｒａ  ｃｌｅａｒ）」ガラス）に相当する。サンプル２は本発明によるガラス板組成物に相当する。
【００５３】
板の形態のそれぞれのガラスサンプルの光学的性質を測定し、特に、直径１５０ｍｍの積分球を取り付けたＰｅｒｋｉｎＥｌｍｅｒ  Ｌａｍｂｄａ  ９５０分光光度計を用いてサンプルを測定用の球の入口開口部に入れて、透過率を測定することによって、吸収係数を１０５０、９５０、および８５０ｎｍの波長で測定した。
【００５４】
以下の表は、本発明によるサンプル２で得られた１０５０、９５０、および８５０ｎｍの波長における吸収係数の、基準サンプル、すなわちサンプル１で得られた対応する値に対する相対的変化（Δ）を示している。
【００５５】
【表２】
0006442476.tif 000004
【００５６】
これらの結果は、本発明による含有量範囲内でコバルトを加えることによって、９５０および８５０ｎｍの波長における吸収係数の低下が可能であり、したがって、一般に、近赤外領域における放射線の吸収の低下が可能であることを示している。